(57)【要約】【課題】  膨張黒鉛基材が保有している相手側部材へのなじみ性やシール性のよさが損なわれないものでありながら、たとえ小さい曲率半径で屈曲されたとしても、その屈曲内周側に補強線材のたるみが生じるのを確実に防止することができる膨張黒鉛製編み糸を提供する。【解決手段】  膨張黒鉛製編み糸１は、ひねり加工した幅３ｍｍ、厚さ０，３８ｍｍの膨張黒鉛基材２の外周を、塑性変形しやすいステンレス線からなる線径０．０５ｍｍ〜０．２ｍｍの補強線材３によって、０．５ｍｍ〜５ｍｍの狭幅ピッチＰで緩みなくスパイラル状に巻回したものである。【選択図】      図１
2005291264.tif 000002
【特許請求の範囲】
【請求項１】
膨張黒鉛基材を補強線材で外補強した膨張黒鉛製編み糸において、前記補強線材が線径０．０５ｍｍ〜０．２ｍｍの細い線材で構成され、この補強線材が０．５ｍｍ〜５ｍｍの狭幅ピッチで緩みなくスパイラル状に前記膨張黒鉛基材の外周に巻回されていることを特徴とする膨張黒鉛製編み糸。
【請求項２】
請求項１に記載の膨張黒鉛製編み糸において、
前記補強線材が０．１Ｎ〜３０Ｎの締付け強さで緩みなく前記膨張黒鉛基材の外周に巻回されていることを特徴とする膨張黒鉛製編み糸。
【請求項３】
請求項１又は請求項２に記載の膨張黒鉛製編み糸において、
前記補強線材が金属線によって構成されていることを特徴とする膨張黒鉛製編み糸。
【請求項４】
請求項１、請求項２、請求項３のいずれかに記載の膨張黒鉛製編み糸において、
前記膨張黒鉛基材に内補強材が埋設されていることを特徴とする膨張黒鉛製編み糸。
【請求項５】
請求項１、請求項２、請求項３、請求項４のいずれかに記載の膨張黒鉛製編み糸において、
前記補強線材が少なくとも一条のスパイラル状で前記膨張黒鉛基材に巻回されていることを特徴とする膨張黒鉛製編み糸。
【請求項６】
請求項１、請求項２、請求項３、請求項４のいずれかに記載の膨張黒鉛製編み糸において、
前記補強線材が互いに交差する少なくとも二条のスパイラル状で前記膨張黒鉛基材に巻回されていることを特徴とする膨張黒鉛製編み糸。
【請求項７】
複数本の編み糸が編組された又は複数本の編み糸がひねり加工されたグランドパッキンにおいて、
前記編み糸は膨張黒鉛基材を補強線材で外補強されているもので、前記補強線材が線径０．０５ｍｍ〜０．２ｍｍの細い線材で構成され、この補強線材が０．５ｍｍ〜５ｍｍの狭幅ピッチで緩みなくスパイラル状に前記膨張黒鉛基材の外周に巻回されていることを特徴とするグランドパッキン。
【請求項８】
請求項７に記載のグランドパッキンにおいて、
前記補強線材が０．１Ｎ〜３０Ｎの締付け強さで緩みなく前記膨張黒鉛基材の外周に巻回されていることを特徴とするグランドパッキン。
【請求項９】
請求項７又は請求項８に記載のグランドパッキンにおいて、
前記補強線材が金属線によって構成されていることを特徴とするグランドパッキン。
【請求項１０】
請求項７、請求項８、請求項９のいずれかに記載のグランドパッキンにおいて、
前記膨張黒鉛基材に内補強材が埋設されていることを特徴とするグランドパッキン。
【請求項１１】
請求項７、請求項８、請求項９、請求項１０のいずれかに記載のグランドパッキンにおいて、
前記補強線材が少なくとも一条のスパイラル状で前記膨張黒鉛基材に巻回されていることを特徴とするグランドパッキン。
【請求項１２】
請求項７、請求項８、請求項９、請求項１０のいずれかに記載のグランドパッキンにおいて、
前記補強線材が互いに交差する少なくとも二条のスパイラル状で前記膨張黒鉛基材に巻回されていることを特徴とするグランドパッキン。
【発明の詳細な説明】
【技術分野】
【０００１】
本発明は、流体機器の軸封部に用いられるグランドパッキンに好適な膨張黒鉛製編み糸およびグランドパッキンに関するものである。
【背景技術】
【０００２】
従来、膨張黒鉛製編み糸として、所定幅の膨張黒鉛テープを複数枚重ね合わせて膨張黒鉛基材を構成し、この膨張黒鉛基材の外周を補強線材でニット編み又は袋編みして外補強したものが提案されている（たとえば、特許文献１）。
【０００３】
前記構成の膨張黒鉛製編み糸によれば、膨張黒鉛基材の外周を補強線材でニット編み等して被覆してあるので、これら複数の編み糸を編組してグランドパッキンを製造する際に各編み糸に生じる引っ張り力やねじり力に対して、補強線材のニット編みがこれに対抗し、このニット編み内にある膨張黒鉛基材の破断が防止されるものである。
【０００４】
【特許文献１】特開平６−１７９３７号公報
【発明の開示】
【発明が解決しようとする課題】
【０００５】
しかしながら、編み糸を作る場合に、膨張黒鉛基材の外周を補強線材でニット編み等して被覆するのは、時間がかかり生産性が悪いという問題があった。
そこで、膨張黒鉛基材の周りを補強線材でスパイラル状に巻回して外補強することを考えた。
ところが、こうした膨張黒鉛製編み糸は、これを小さい曲率半径で屈曲すると、その屈曲した内周側の補強線材にたるみがでて、膨張黒鉛基材の屈曲内周側の外面から離れて突出することが知見された。
【０００６】
こうしたたるみが発生すると、相手側部材がたとえば回転軸の場合には、該回転軸の正逆回転に追従して前記たるみが正逆回転方向に繰り返し折り曲げられ、経時的にその根元部分で破断するおそれを有し、破断した場合には、破断面が相手側部材に傷をつけて損傷させるおそれがある。また、相手側部材がステムの場合には、該ステムの往復運動に追従して前記たるみが往復運動方向に繰り返し折り曲げられ、経時的にその根元部分で破断するおそれを有し、破断した場合には、破断面が相手側部材に傷をつけて損傷させるおそれがある。
【０００７】
本発明は、このような問題を解決するものであって、その目的とするところは、膨張黒鉛基材の周りを補強線材でスパイラル状に巻回するものでありながら、たとえ小さい曲率半径で屈曲されたとしても、その屈曲内周側に補強線材のたるみが生じるのを確実に防止することができ、しかも、シール性も損なわれることがない膨張黒鉛製編み糸およびグランドパッキンを提供することにある。
【課題を解決するための手段】
【０００８】
前記目的を達成するために、請求項１に記載の発明に係る膨張黒鉛製編み糸は、膨張黒鉛基材を補強線材で外補強した膨張黒鉛製編み糸において、前記補強線材が線径０．０５ｍｍ〜０．２ｍｍの細い線材で構成され、この補強線材が０．５ｍｍ〜５ｍｍの狭幅ピッチで緩みなくスパイラル状に前記膨張黒鉛基材の外周に巻回されていることを特徴としている。
【０００９】
請求項２に記載の膨張黒鉛製編み糸は、前記補強線材が０．１Ｎ〜３０Ｎの締付け強さで緩みなく前記膨張黒鉛基材の外周に巻回されていることを特徴としている。
【００１０】
請求項３に記載の膨張黒鉛製編み糸は、前記補強線材が金属線によって構成されていることを特徴としている。
【００１１】
請求項４に記載の膨張黒鉛製編み糸は、前記膨張黒鉛基材に内補強材が埋設されていることを特徴としている。
【００１２】
請求項５に記載の膨張黒鉛製編み糸は、前記金属線が少なくとも一条のスパイラル状で前記膨張黒鉛基材に巻回されていることを特徴としている。
【００１３】
請求項６に記載の膨張黒鉛製編み糸は、前記金属線が互いに交差する少なくとも二条のスパイラル状で前記膨張黒鉛基材に巻回されていることを特徴としている。
【００１４】
また、前記目的を達成するために、請求項７に記載の発明に係るグランドパッキンは、複数本の編み糸が編組された又は複数本の編み糸がひねり加工されたグランドパッキンにおいて、
前記編み糸は膨張黒鉛基材を補強線材で外補強されているもので、前記補強線材が線径０．０５ｍｍ〜０．２ｍｍの細い線材で構成され、この補強線材が０．５ｍｍ〜５ｍｍの狭幅ピッチで緩みなくスパイラル状に前記膨張黒鉛基材の外周に巻回されていることを特徴としている。
【００１５】
請求項８に記載のグランドパッキンは、前記補強線材が０．１Ｎ〜３０Ｎの締付け強さで緩みなく前記膨張黒鉛基材の外周に巻回されていることを特徴としている。
【００１６】
請求項９に記載のグランドパッキンは、前記補強線材が金属線によって構成されていることを特徴としている。
【００１７】
請求項１０に記載のグランドパッキンは、前記膨張黒鉛基材に内補強材が埋設されていることを特徴としている。
【００１８】
請求項１１に記載のグランドパッキンは、前記補強線材が少なくとも一条のスパイラル状で前記膨張黒鉛基材に巻回されていることを特徴としている。
【００１９】
請求項１２に記載のグランドパッキンは、前記補強線材が互いに交差する少なくとも二条のスパイラル状で前記膨張黒鉛基材に巻回されていることを特徴としている。
【発明の効果】
【００２０】
請求項１に記載の発明に係る膨張黒鉛製編み糸によれば、補強線材を線径０．０５ｍｍ〜０．２ｍｍの細い線材で構成し、しかも、この細い補強線材を０．５ｍｍ〜５ｍｍの狭幅ピッチで膨張黒鉛基材の外周に緩みなく巻回すると、膨張黒鉛製編み糸がたとえ小さい曲率半径で屈曲されても、その屈曲内周側に補強線材のたるみが生じるのが確実に防止され、また、シール性も損なわれない効果を奏するものである。
なお、補強線材としては、有機系（たとえば、レーヨン、フェノール、アラミド、ＰＢＩ、ＰＢＯ、ＰＴＦＥ、ＰＰＳ、ＰＥＥＫ等）の線材、無機系（たとえば、ガラス繊維、炭素繊維、セラミック繊維等）の線材、鉱物繊維の線材、金属（たとえば、ステンレス、インコネル，モネル等）の線材など、用途に応じて各種の線材が選択的に使用できるものである。
【００２１】
請求項２に記載の発明によれば、補強線材を０．１Ｎ〜３０Ｎの締付け強さで前記膨張黒鉛基材の外周に巻回すれば、膨張黒鉛製編み糸が小さい曲率半径で屈曲されても、その屈曲内周側に補強線材のたるみが生じるのをより確実に防止することができるものである。
【００２２】
請求項３に記載の発明によれば、前記補強線材が金属線であると、金属線は塑性変形しやすいことから、膨張黒鉛基材の外周にスパイラル状に巻回したとき塑性変形を起こして、より好ましくなじみ、より確実にたるみを防止することができる。
【００２３】
請求項４に記載の発明によれば、膨張黒鉛基材に内補強材（たとえば、有機系、無機系、鉱物系、金属系などの繊維材、あるいは、有機系、無機系、鉱物系、金属系などの線材など）が埋設されていると、膨張黒鉛基材自体の引張り強さとひねり強さが向上されるものである。
【００２４】
請求項５に記載の発明によれば、補強線材が少なくとも一条のスパイラル状で膨張黒鉛基材に緩みなく巻回されていることにより、膨張黒鉛製編み糸がたとえ小さい曲率半径で屈曲されたとしても、その屈曲内周側に金属線のたるみが生じるのを確実に防止することができる。
【００２５】
請求項６に記載の発明によれば、補強線材が互いに交差する少なくとも二条のスパイラル状で膨張黒鉛基材に緩みなく巻回されていることにより、膨張黒鉛製編み糸がたとえ小さい曲率半径で屈曲されたとしても、その屈曲内周側に金属線のたるみが生じるのを確実に防止することができる。
【００２６】
請求項７に記載の発明に係るグランドパッキンによれば、複数本編組され又は複数本ひねり加工されている編み糸の補強線材が線径０．０５ｍｍ〜０．２ｍｍの細い線材で構成され、かつ０．５ｍｍ〜５ｍｍの狭幅ピッチで緩みなくスパイラル状に膨張黒鉛基材の外周に巻回されている結果、グランドパッキンがたとえ小さい曲率半径で屈曲されても、その屈曲内周側に補強線材のたるみが生じるのが確実に防止されるものである。また、シール性も損なわれないものである。
なお、補強線材としては、前記のとおり、有機（たとえば、レーヨン、フェノール、アラミド、ＰＢＩ、ＰＢＯ、ＰＴＦＥ、ＰＰＳ、ＰＥＥＫ等）の線材、無機（たとえば、ガラス繊維、炭素繊維、セラミック繊維等）の線材、鉱物系繊維の線材、金属系（たとえば、ステンレス、インコネル，モネル等）の線材など、用途に応じて各種の線材が選択的に使用できるものである。
【００２７】
請求項８に記載の発明によれば、前記補強線材が０．１Ｎ〜３０Ｎの締付け強さで前記膨張黒鉛基材の外周に巻回されている状態であると、グランドパッキンが小さい曲率半径で屈曲されても、その屈曲内周側に補強線材のたるみが生じるのをより確実に防止することができるものである。
【００２８】
請求項９に記載の発明によれば、補強線材が金属線であると、金属線は塑性変形しやすいことから、膨張黒鉛基材の外周にスパイラル状に巻回したとき塑性変形を起こして、より好ましくなじみ、より確実にたるみを防止することができる。
金属線が膨張黒鉛基材の外周により好ましくなじみ、緩みのない状態でスパイラル状に巻回されて、グランドパッキンが小さい曲率半径で屈曲されても、その屈曲内周側に補強線材のたるみが生じるのをより確実に防止することができる。
【００２９】
請求項１０に記載の発明によれば、膨張黒鉛基材に内補強材（たとえば、有機系、無機系、鉱物系、金属系などの繊維材、あるいは、有機系、無機系、鉱物系、金属系の線材など）が埋設されていると、耐圧性の高いグランドパッキンが得られるとともに、編組又はひねり加工における膨張黒鉛基材の亀裂の発生箇所も少なくでき、より好ましいシール性が得られるものである。
【００３０】
請求項１１に記載の発明によれば、金属線が少なくとも一条のスパイラル状で前記膨張黒鉛基材に巻回されていることにより、グランドパッキンが小さい曲率半径で屈曲されたとしても、その屈曲内周側に金属線のたるみが生じるのを確実に防止することができる。
【００３１】
請求項１２に記載の発明によれば、金属線が互いに交差する少なくとも二条のスパイラル状で前記膨張黒鉛基材に巻回されていることにより、グランドパッキンが小さい曲率半径で屈曲されたとしても、その屈曲内周側に金属線のたるみが生じるのを確実に防止することができる。
【発明を実施するための最良の形態】
【００３２】
以下、本発明の実施形態を図面に基づいて説明する。
図１（ａ），（ｂ）は、請求項１、請求項５に記載の発明に係る膨張黒鉛製編み糸の実施形態を示す斜視図であり、これらの図において、膨張黒鉛製編み糸１は、図１（ａ）のように、幅２ｍｍ〜３０ｍｍ（好ましくは１０ｍｍ〜３０ｍｍ）、厚さ０．１ｍｍ〜０．５ｍｍ（好ましくは０．２ｍｍ〜０．４ｍｍ）の膨張黒鉛テープをひねり加工した膨張黒鉛基材２の外周を、図１（ｂ）のように、塑性変形しやすい金属線からなる補強線材３によって０．５ｍｍ〜５ｍｍの狭幅ピッチＰ、好ましくは１ｍｍ〜３ｍｍの狭幅ピッチＰで緩みなく一条のスパイラル状に巻回したものである。
【００３３】
前記補強線材３としては、線径０．０５ｍｍ〜０．２ｍｍ、好ましくは０．１ｍｍ〜０．２ｍｍの細いステンレス（ＳＵＳ３０４）線材が用いられ、このステンレス線を０．１Ｎ〜３０Ｎ、好ましくは１０Ｎ〜２０Ｎの締付け強さで緩みなく膨張黒鉛基材２の外周に巻回することによって膨張黒鉛製編み糸１が構成されている。
【００３４】
このように、補強線材３が線径０．０５ｍｍ〜０．２ｍｍの細い線材で構成されていることと、この細い補強線材３が０．５ｍｍ〜５ｍｍの狭幅ピッチＰで膨張黒鉛基材２の外周に緩みなくスパイラル状に巻回されていることとにより、膨張黒鉛製編み糸１がたとえ小さい曲率半径で屈曲されたとしても、その屈曲内周側に補強線材３のたるみが生じるのを確実に防止することができるとともに、回転軸やステムなどの相手側部材に対する膨張黒鉛基材２の接触圧及び接触面積を十分に確保して、相手側部材へのなじみ性やシール性が低下するのを防止することができる。
【００３５】
ここで、補強線材３の線径が０．０５ｍｍ未満であると、前記０．１Ｎ〜３０Ｎの締付け強さで巻回させようとするときに補強線材３が切断されやすく、膨張黒鉛基材２の外周を緩みなくスパイラル状に巻回することの確実性が減少される。また、補強線材３の線径が０．２ｍｍを超えると、図１（ｃ）に示すように膨張黒鉛基材２の外面と補強線材３の外面頂部との間の距離Ｌが大きくなる。その結果、この編み糸を複数本用いて編組又はひねり加工してグランドパッキンＧを構成し、このグランドパッキンＧを図６に示すようにパッキンボックス内に挿入してパッキン押えＢで押圧することによりグランドパッキンＧの各編み糸１を圧縮（図中のＣ方向）した時に、各編み糸１の膨張黒鉛基材２は補強線材３、３間から外方に膨出しよとする膨出量が少なくなり、相手側部材に十分な接触圧と接触面積で接触させることが不足気味になって、なじみ性やシール性が低下することになる。したがって、補強線材３の線径は、０．０５ｍｍ〜０．２ｍｍ、好ましくは０．１ｍｍ〜０．２ｍｍの細い線材で構成しておくことが好ましいものである。
【００３６】
また、スパイラル状に巻回した補強線材３のピッチＰが０．５ｍｍ未満であると、補強線材３の表面占有率が高くなり過ぎて、前記膨張黒鉛基材２の外方への膨出がしにくくなるとともに、相手側部材に対する膨張黒鉛基材２の接触面積も小さくなり、なじみ性やシール性が低下することになる。また、ピッチＰが５ｍｍを超えると、補強線材３を緩みなく膨張黒鉛基材２の外周に巻回しても、ひねり加工された膨張黒鉛基材２の軸線に対する補強線材３の巻回角度が小さくなって、補強線材３にたるみが発生しやすくなる。したがって、補強線材３は、０．５ｍｍ〜５ｍｍの狭幅ピッチによって膨張黒鉛基材２の外周に巻回しておくことが必要である。
【００３７】
ところで、補強線材３のスパイラル状の巻回は、図１（ａ）のように、一条のスパイラル状の巻回に限られず、図２のように、互いに逆向きにスパイラル状に巻回して、互いにき交差する二条のスパイラル状の巻回であっても差し支えないものである。
【００３８】
このように二条のスパイラル状で膨張黒鉛基材２の外周に緩みなく巻回されていると、補強線材３の補強作用が前記一条のスパイラル状に巻回した構成よりも大幅に高められ、クランドパッキンに構成する際の編組又はひねり加工時に、編み糸切れという事態が減少されるのみならず、膨張黒鉛基材２の亀裂箇所も大幅に減少させることができる。
【００３９】
また、膨張黒鉛基材２には、図３に示すように、膨張黒鉛テープの幅方向に間隔を隔てて複数本の内補強材６を長手方向に埋設してもよい。この線条の内補強材６は、金属のみならず、木綿、レーヨン、フェノール、アラミド、ＰＢＩ、ＰＢＯ、ＰＴＦＥ、ＰＰＳ、ＰＥＥＫなどの有機系繊維であってもよく、また、ガラス繊維、炭素繊維、セラミック繊維などの無機系繊維であってもよい。また、内補強材６は、線条にするものに限らず、金属繊維自体あるいは上記無機繊維自体あるいは上記有機繊維自体を膨張黒鉛基材２の中に混在させて埋設するようにしてもよい。
【００４０】
このように、内補強材６が埋設されていると、クランドパッキンに構成する際の編組又はひねり加工時に、膨張黒鉛基材２の亀裂箇所が大幅に減少されることになる。
【００４１】
〔実施例１〕
幅２０ｍｍ、厚さ０．２ｍｍの膨張黒鉛テープをひねり加工して膨張黒鉛基材２を作り、その外周に線径０．０５ｍｍ〜０．２ｍｍのステンレス線からなる補強線材３を、０．５ｍｍ〜６．０ｍｍのピッチで緩みなく一条のスパイラル状に巻回した外径約３ｍｍの膨張黒鉛製編み糸１Ａ（図１（ｂ）の構成）、及び、前記膨張黒鉛基材２の外周に前記と同様の線径範囲の補強線材３で、かつ、この補強線材３を前記と同様範囲のピッチで緩みなく互いに交差する二条のスパイラル状に巻回した外径約３ｍｍの膨張黒鉛製編み糸１Ｂ（図２の構成）をそれぞれ作成した。そして、これら膨張黒鉛製編み糸１Ａ、１Ｂを２ｍｍ又は１ｍｍの内周曲率半径で屈曲した場合における屈曲内周側での補強線材３のたるみの結果を表１に示す。
【００４２】
【表１】
2005291264.tif 000003
【００４３】
前記表１において、補強線材３の線径が０．０５ｍｍ〜０．２ｍｍで、かつ、補強線材３の巻回ピッチＰが０．５ｍｍ〜６．０ｍｍであれば、いずれの膨張黒鉛製編み糸１Ａ、１Ｂにおいても、内周曲率半径２ｍｍで屈曲した場合の屈曲内周側での補強線材３のたるみは見られなかった。しかしながら、内周曲率半径を１ｍｍにすると、いずれの膨張黒鉛製編み糸１Ａ、１Ｂにおいても、補強線材３の巻回ピッチＰが６．０ｍｍの場合、屈曲内周側での補強線材３のたるみが見られるようになった。
【００４４】
また、前記表１の実験で作成した一条と二条の膨張黒鉛製編み糸１Ａ、１Ｂと同様の膨張黒鉛製編み糸１Ａ、１Ｂを作成し、この膨張黒鉛製編み糸１Ａ、１Ｂを内径３２ｍｍのリング状にしてステムを軸封し、締付圧力３９．２ＭＰａ、熱水の圧力×温度：１７．２ＭＰａ×３５０℃の条件で、１サイクル目、２サイクル目、および３サイクル目ともに３時間（５００往復）後における熱水の漏洩の状態を表２に示す。
【００４５】
【表２】
2005291264.tif 000004
【００４６】
前記表２に示すように、いずれの膨張黒鉛製編み糸１Ａ、１Ｂにおいても、漏れが発生せず、シール性に影響がでないことが確認された。
【００４７】
次に、請求項７に記載の発明に係るグランドパッキンの実施形態について説明する。
【００４８】
図４において、グランドパッキン４は、前述の膨張黒鉛製編み糸１（１Ａ、１Ｂ）を８本集束して、８打角編みしたものである。なお、補強線材３としては、ステンレス線の他に塑性変形しやすい特性を有しているインコネル，モネルなどの金属線を使用したものであってもよいのは勿論である。また、補強線材３の巻回は、互いに逆向きにスパイラル状に巻回して、互いに交差する二条のスパイラル状の外補強にしたものであってもよいのは勿論である。
【００４９】
さらに、８打角編みに限らず、１６打角編み、１８打角編み、２４打角編み、３２打角編み、あるいは、中芯を内部に入れた筒編みであってもよいのは勿論である。
【００５０】
〔実施例２〕
ところで、前記表１の実験で作成した一条と二条の膨張黒鉛製編み糸１Ａ、１Ｂと同様の膨張黒鉛製編み糸１Ａ、１Ｂを作成し、この膨張黒鉛製編み糸１Ａ、１Ｂを８本、１６本、２４本  ３２本で集束して編組した各々のグランドパッキンを２０ｍｍ又は１０ｍｍの内周曲率半径で屈曲した場合における屈曲内周側での補強線材３のたるみの結果を表３に示す。
【００５１】
【表３】
2005291264.tif 000005
【００５２】
前記表３において、内周曲率半径２０ｍｍで屈曲した場合は勿論のこと、１０ｍｍの小さい内周曲率半径で屈曲しても、グランドパッキンの屈曲内周側に補強線材のたるみが生じないことが確認された。
【００５３】
また、前記表３の実験で使用した８打角編み、１６打角編み、１８打角編み、２４打角編み、３２打角編みの各グランドパッキンを、内径３２ｍｍのリング状にしてステムを軸封し、締付圧力３９．２ＭＰａ、熱水の圧力×温度：１７．２ＭＰａ×３５０℃の条件で、１サイクル目、２サイクル目、および３サイクル目ともに３時間（５００往復）後における熱水の漏洩の状況を表４に示す。
【００５４】
【表４】
2005291264.tif 000006
【００５５】
前記表４において、いずれのグランドパッキンにおいても漏れが発生せず、シール性に影響をおよぼさないことが確認された。
【００５６】
〔他の変形例〕
なお、膨張黒鉛基材２は、図５（ａ）に示すように複数枚の膨張黒鉛テープを積み重ねて構成した膨張黒鉛基材２であっても、また、図５（ｂ）に示すように膨張黒鉛テープを長手方向に折りたたんで構成した膨張黒鉛基材２であっても、また、図５（ｃ）に示すように膨張黒鉛テープを長手方向にＶ字状に折りたたんで構成した膨張黒鉛基材２であっても、さらには中実断面の棒状あるいは紐状の膨張黒鉛基材２であってもよい。さらに加えて、これら図５（ａ）〜（ｃ）に示す膨張黒鉛基材２をひねり加工した膨張黒鉛基材２であってもよい。
【００５７】
また、グランドパッキンの形態としては、複数本の編み糸を編組する形態のグランドパッキンに限られないのは勿論である。たとえば、複数本の編み糸をひねり加工したグランドパッキンであってもよい。
【００５８】
また、前述では、グランドパッキン４の編み糸として、請求項１〜請求項６の発明に係る膨張黒鉛製編み糸１を利用している場合について説明したが、本発明に係るグランドパッキン４は、この場合に限られず、編組後又は使用時において、請求項７〜１２に記載した構成状態になっていればよいものである。
【図面の簡単な説明】
【００５９】
【図１】図１（ａ）はひねり加工した膨張黒鉛基材の実施形態を示す斜視図であり、図１（ｂ）は請求項１、請求項５に記載の発明に係る膨張黒鉛製編み糸の実施形態を示す斜視図であり、図１（ｃ）は膨張黒鉛基材２の外面と補強線材の外面頂部との間の距離の関係を示す説明図である。
【図２】請求項６に記載の発明に係る膨張黒鉛製編み糸の実施形態を示す斜視図である。
【図３】請求項４に記載の発明に係る膨張黒鉛製編み糸の実施形態を示す斜視図である。
【図４】請求項７に記載の発明に係るグランドパッキンの実施形態の一例を示す斜視図である。
【図５】膨張黒鉛基材の他の実施形態を示す概略図である。
【図６】グランドパッキンの使用形態の一例を示す概略図である。
【符号の説明】
【００６０】
１  膨張黒鉛製編み糸
２  膨張黒鉛基材
３  補強線材
４  グランドパッキン
６  内補強材
【図１】
2005291264.tif 000007
【図２】
2005291264.tif 000008
【図３】
2005291264.tif 000009
【図４】
2005291264.tif 000010
【図５】
2005291264.tif 000011
【図６】
2005291264.tif 000012